ПРОИЗВОДСТВО СОСТАВОВ ФОСФАТА КАЛЬЦИЯ

1. Способ, содержащий:
получение первого раствора гидроксида кальция, содержащего первую концентрацию ионов кальция, и второго раствора гидроксида кальция, содержащего вторую концентрацию ионов кальция;
добавление раствора фосфорной кислоты к первому раствору гидроксида кальция для получения объединенного раствора, содержащего водную суспензию частиц дигидрофосфата кальция; и
добавление второго раствора гидроксида кальция к этому объединенному раствору для получения раствора продукта, содержащего водную суспензию частиц материала фосфата кальция.
2. Способ по п. 1, в котором первая и вторая концентрации ионов кальция различаются.
2
3. Способ по п. 1, в котором получение первого раствора гидроксида кальция содержит объединение первого множества частиц, содержащих оксид кальция, с водой, причем эти частицы имеют удельную площадь поверхности по меньшей мере 10,0 м/г.
4. Способ по п. 3, в котором получение второго раствора гидроксида кальция содержит объединение второго множества этих частиц с водой.
3
5. Способ по п. 3, в котором частицы имеют удельную пористость по меньшей мере 15,0 см/г.
6. Способ по п. 1, содержащий добавление раствора фосфорной кислоты к первому раствору гидроксида кальция до тех пор, пока значение pH объединенного раствора не станет находиться в диапазоне от 1 до 2.
7. Способ по п. 6, содержащий добавление раствора фосфорной кислоты к первому раствору гидроксида кальция до тех пор, пока значение pH объединенного раствора не станет приблизительно равным 1,66.
8. Способ по п. 1, содержащий добавление раствора фосфорной кислоты к первому раствору гидроксида кальция тремя частями, причем после добавления первой из этих трех частей значение pH первого раствора гидроксида составляет от 8,5 до 9,5.
9. Способ по п. 8, в котором объединение первого раствора гидроксида кальция и первой части раствора фосфорной кислоты формирует первый буферный раствор ионов фосфата и ионов бифосфата.
10. Способ по п. 9, в котором после добавления второй из этих трех частей значение pH первого раствора гидроксида кальция составляет от 3,5 до 4,5.
11. Способ по п. 10, в котором объединение первого раствора гидроксида кальция и первой и второй частей раствора фосфорной кислоты формирует второй буферный раствор ионов бифосфата и ионов дигидрофосфата.
12. Способ по п. 1, в котором значение pH раствора продукта составляет от 6,5 до 7,5.
13. Способ по п. 1, в котором значение pH раствора продукта составляет от 11,5 до 12,5.
14. Способ по п. 1, содержащий:
выделение материала фосфата кальция из раствора продукта; и
нагревание материала фосфата кальция до температуры по меньшей мере 700°C в течение по меньшей мере 1 час.
15. Способ по п. 14, содержащий нагревание материала фосфата кальция до температуры по меньшей мере 800°C.
16. Способ по п. 14, содержащий нагревание материала фосфата кальция до температуры по меньшей мере 900°C.
17. Способ по п. 14, в котором продолжительность нагревания составляет от 1,5 до 2,5 час.
18. Способ по п. 1, содержащий подвергание материала фосфата кальция обработке термическим ударом путем увеличения температуры материала фосфата кальция по меньшей мере на 450°C в течение меньше чем 15 мин для удаления водяного пара из материала фосфата кальция.
19. Способ по п. 1, в котором материал фосфата кальция содержит две фазы, каждая из которых соответствует различному соединению фосфата кальция.
20. Способ по п. 19, в котором первая из фаз соответствует гидроксиапатиту, а вторая из фаз соответствует β-трикальцийфосфату.
21. Способ по п. 19, в котором первая из фаз соответствует гидроксиапатиту, а вторая из фаз соответствует аморфному фосфату кальция.
22. Способ по п. 19, в котором первая из фаз соответствует β-трикальцийфосфату, а вторая из фаз соответствует аморфному фосфату кальция.
23. Способ по п. 1, в котором материал фосфата кальция содержит три фазы, каждая из которых соответствует различному соединению фосфата кальция.
24. Способ по п. 23, в котором первая из фаз соответствует гидроксиапатиту, вторая из фаз соответствует β-трикальцийфосфату, а третья из фаз соответствует аморфному фосфату кальция.
25. Способ по п. 23, в котором первая из фаз соответствует дигидрату гидрофосфата кальция, вторая из фаз соответствует безводному гидрофосфату кальция, а третья из фаз соответствует моногидрату β-трикальцийфосфата.
26. Способ по п. 14, в котором частицы материала фосфата кальция имеют кристалличность 80% или больше.
27. Способ по п. 26, в котором кристалличность составляет 95% или больше.
2
28. Способ по п. 18, в котором частицы материала фосфата кальция имеют удельную площадь поверхности 60 м/г или больше.
2
29. Способ по п. 28, в котором удельная площадь поверхности составляет 80 м/г или больше.